式IEA2-ySiCN24-xOx:EuyI式中、EAは、Mg、Ca、Sr、BaまたはZnから選択される1種または2種以上の元素を示し、xは、0から3.9までの範囲からの値を示し、yは、0.01から0.4までの範囲からの値を示す、で表される化合物。xが、0から3.0までの範囲からの、好ましくは、0から2.5までの範囲からの値を示すことを特徴とする、請求項1に記載の化合物。yが、0.02から0.35までの範囲からの、好ましくは、0.04から0.30までの範囲からの値を示すことを特徴とする、請求項1または2に記載の化合物。請求項1~3のいずれか一項に記載の化合物を製造するためのプロセスであって、以下のプロセスステップ:aカルシウム、ストロンチウム、バリウム、マグネシウム、亜鉛、シリコンおよび/またはユウロピウム含有材料から選択される少なくとも3種の出発材料を混合すること、b少なくとも1種のさらなる無機または有機物質の任意の添加、c化合物の熱後処理、を含む、前記プロセス。無機または有機物質プロセスステップbが、アンモニウムハライド類、好ましくはアンモニウムクロリド、アルカリ土類金属フルオリド類、例えばカルシウムフルオリド、ストロンチウムフルオリドまたはバリウムフルオリドなど、ボレート類、ホウ酸、カーボネート類、例えば、炭酸水素アンモニウムなど、アルコラート類、オキサラート類および/またはシリケート類、例えばテトラエチルオルトシリケートTEOSなどの群から選択されることを特徴とする、請求項4に記載のプロセス。少なくとも1つの半導体および請求項1~3のいずれか一項に記載の式Iで表される少なくとも1つの蛍光物質を含むことを特徴とする光源。半導体が、発光性窒化インジウムアルミニウムガリウム、とくに式IniGajAlkN、式中0≦i、0≦j、0≦k、およびijk=1である、で表されるものであることを特徴とする、請求項6に記載の光源。請求項6または7に記載の少なくとも1つの光源を含むことを特徴とする、とくにディスプレイデバイスの背面照明のための、照明ユニット。蛍光物質および半導体の間の光学結合が導光性配置により達成されることを特徴とする、請求項8に記載の照明ユニット。請求項8または9に記載の少なくとも1つの照明ユニットを含むことを特徴とする、背面照明を有するディスプレイデバイス、とくに液晶ディスプレイデバイスLCディスプレイ。発光ダイオードからの青色または近UV放射の部分的なまたは完全な変換のための、変換蛍光物質としての、請求項1~3のいずれか一項に記載の少なくとも1つの化合物の使用。カラーオンデマンドコンセプトに従った一次放射線の特定のカラーポイントへの変換のための、変換蛍光物質としての、請求項1~3のいずれか一項に記載の少なくとも1つの化合物の使用。例1:緑色発光蛍光物質Ba1.74Sr0.18SiCN21.92O2.08:Eu0.082の製造0.8gのNH4Clを、6.16gのBaCN2、0.46gのSrCN2、1.2gのSiO2および0.28gのEu2O3に添加し、乳鉢中でよく混合する。結果物である混合物を、オーブンへ移動し、そこでこれを窒素/水素雰囲気90:10下で6時間1200°Cでか焼する。冷却後、結果物である蛍光物質を乳鉢粉砕機で粉砕し、20μ篩で分類する。測定されたCIE色度:x=0.294;y=0.631例2:黄色発光蛍光物質Ba0.85Sr1.05SiCN21.9O2.1:Eu0.12の製造0.75gのNH4Clを、3.0gのBaCN2、2.68gのSrCN2、1.2gのSiO2および0.35gのEu2O3に添加し、乳鉢中でよく混合する。結果物である混合物を、オーブンへ移動し、そこでこれを窒素/水素雰囲気90:10下で6時間1200°Cでか焼する。冷却後、結果物である蛍光物質を乳鉢粉砕機で粉砕し、20μ篩で分類する。測定されたCIE色度:x=0.499;y=0.537例3:赤色発光蛍光物質Sr1.0Ca0.8SiCN21.8O2.2:Eu0.22の製造0.6gのNH4Clを、2.54gのSrCN2、1.28gのCaCN21.2gのSiO2および0.70gのEu2O3に添加し、乳鉢中でよく混合する。結果物である混合物を、オーブンへ移動し、そこでこれを窒素/水素雰囲気90:10下で6時間1200°Cでか焼する。冷却後、結果物である蛍光物質を乳鉢粉砕機で粉砕し、20μ篩で分類する。測定されたCIE色度:x=0.621;y=0.378例4:発光ダイオードの製造例1からの蛍光物質を、等量の蛍光物質がシリコーンの2つの成分において分散されるように、回転混合機で2成分のシリコーンDowCorning社製OE6550とともに混合する;シリコーンにおける蛍光物質の総濃度は、8重量である。2つの蛍光物質含有シリコーン成分の各々の5mlを、互いに均一に混合し、分配器へと移動する。100μm2GaNチップを有する、ベルリンのOSAoptoelectronics社製の空のLEDパッケージは、分配機を用いて充填される。次いで、LEDを、シリコーンを凝固させるために、1時間150°Cで熱チャンバーに置く。例1によるLEDの発光スペクトルは、図1に表示されている。CIExおよびCIEyは、当業者にとって公知であるCIE標準表色系ここでは、標準観察者1931であるにおける座標を示し、これにより、光源の色が記載される。上述した全ての量は、当業者にとって公知である方法により、光源の発光スペクトルにより計算される。CRIは、いわゆる演色評価数を示し、これは、人工的な光源の色再現忠実性と、太陽光および/またはフィラメント光源のもの後者の2つは、100のCRIを有するを比較する、当業者にとって公知である無次元の照明量である。